(57)【要約】【課題】視認性に優れるとともに、剥離、消失、退色等が生じ難い発色部を備える内視鏡用測長具を提供すること。【解決手段】本発明の内視鏡用測長具１は、内視鏡に挿通して使用されるものであり、シース２と、シース２の基端に設けられたハブ３と、ハブ３およびシース２に挿通された操作用ワイヤ４と、操作用ワイヤ４の基端に設けられた把持部５とを有している。シース２は、本体部２１と、この本体部２１の先端部に設けられ、外表面の長手方向に沿って、体腔内の所定部位（患部等）の寸法を計測することができる目盛り２２１が形成された測長部２２とを有し、これらが一体的に形成されている。測長部２２は、その少なくとも外表面付近の一部に、レーザ光の照射により発色する発色剤として、ＴｉＮｘＯｙ（ただし、０．１≦ｘ≦１．０、０≦ｙ≦１．９）を含有し、目盛り２２１は、発色剤の発色による発色部で構成されている。【選択図】  図１
2004195031.tif 000002
【特許請求の範囲】
【請求項１】
内視鏡に挿通して使用され、長尺部と該長尺部の先端部に設けられた測長部とを備える内視鏡用測長具であって、
前記測長部は、その少なくとも外表面付近の一部に、レーザ光の照射により発色する発色剤として、ＴｉＮｘＯｙ（ただし、０．１≦ｘ≦１．０、０≦ｙ≦１．９）を含有し、
前記測長部の外表面に、前記発色剤の発色による発色部で構成される目盛りが設けられていることを特徴とする内視鏡用測長具。
【請求項２】
前記測長部の少なくとも外表面付近は、主として樹脂材料で構成されている請求項１に記載の内視鏡用測長具。
【請求項３】
前記発色剤は、粒子状のものである請求項１または２に記載の内視鏡用測長具。
【請求項４】
前記粒子状の発色剤は、その平均粒径が１０μｍ以下である請求項３に記載の内視鏡用測長具。
【請求項５】
前記発色剤を含有する部分における前記発色剤の含有量は、０．０１〜１０重量％である請求項１ないし４のいずれかに記載の内視鏡用測長具。
【請求項６】
レーザ光を照射する前の前記外表面の色彩は、黒色または暗色である請求項１ないし５のいずれかに記載の内視鏡用測長具。
【請求項７】
前記発色部の色彩は、白色または明色である請求項１ないし６のいずれかに記載の内視鏡用測長具。
【請求項８】
前記発色部の白色度（Ｌ値）は、５０％以上である請求項７に記載の内視鏡用測長具。
【発明の詳細な説明】
【０００１】
【発明が属する技術分野】
本発明は、内視鏡用測長具に関するものである。
【０００２】
【従来の技術】
体腔内の患部等の長さを計測する際には、経内視鏡的に使用される内視鏡用測長具が用いられる。これまで、この内視鏡用測長具として、各種のタイプのものが提案されている（例えば、特許文献１参照。）。
【０００３】
従来の内視鏡用測長具では、その測長部に付される目盛りは、インクを用いた印刷や、レーザ加工により形成されるのが一般的である。
【０００４】
ところが、印刷による方法では、曲面への目盛りの形成が困難であること、インクの乾燥に時間を要すること、使用中にインク層が剥離して体腔内に流入してしまうおそれがあること等の欠点がある。
【０００５】
一方、レーザ加工による方法では、一般に、形成された凹部を目盛りとするため、インクによる目盛りに比べてコントラストが不十分であり、視認し難いという問題がある。また、内視鏡の消毒、滅菌処理に際して、この凹部内に薬液が残存し易く、かかる部分からの劣化が懸念される。
【０００６】
【特許文献１】
特表２００１−２７５９３２号公報
【０００７】
【発明が解決しようとする課題】
本発明の目的は、視認性に優れるとともに、剥離、消失、退色等が生じ難い発色部を備える内視鏡用測長具を提供することにある。
【０００８】
【課題を解決するための手段】
このような目的は、下記（１）〜（８）の本発明により達成される。
【０００９】
（１）  内視鏡に挿通して使用され、長尺部と該長尺部の先端部に設けられた測長部とを備える内視鏡用測長具であって、
前記測長部は、その少なくとも外表面付近の一部に、レーザ光の照射により発色する発色剤として、ＴｉＮｘＯｙ（ただし、０．１≦ｘ≦１．０、０≦ｙ≦１．９）を含有し、
前記測長部の外表面に、前記発色剤の発色による発色部で構成される目盛りが設けられていることを特徴とする内視鏡用測長具。
【００１０】
本発明によれば、視認性に優れるとともに、剥離、消失、退色等が生じ難い発色部を備える内視鏡用測長具を提供することができる。
【００１１】
（２）  前記測長部の少なくとも外表面付近は、主として樹脂材料で構成されている上記（１）に記載の内視鏡用測長具。
【００１２】
（３）  前記発色剤は、粒子状のものである上記（１）または（２）に記載の内視鏡用測長具。
【００１３】
これにより、発色剤を外表面付近へより均一に混合（分散）させることができる。
【００１４】
（４）  前記粒子状の発色剤は、その平均粒径が１０μｍ以下である上記（３）に記載の内視鏡用測長具。
【００１５】
これにより、発色剤の外表面付近への分散状態をより均一なものとすることができる。
【００１６】
（５）  前記発色剤を含有する部分における前記発色剤の含有量は、０．０１〜１０重量％である上記（１）ないし（４）のいずれかに記載の内視鏡用測長具。
【００１７】
これにより、外表面付近への十分な混合が可能であるとともに、発色部を明瞭なものとすることができる。
【００１８】
（６）  レーザ光を照射する前の前記外表面の色彩は、黒色または暗色である上記（１）ないし（５）のいずれかに記載の内視鏡用測長具。
【００１９】
（７）  前記発色部の色彩は、白色または明色である上記（１）ないし（６）のいずれかに記載の内視鏡用測長具。
【００２０】
（８）  前記発色部の白色度（Ｌ値）は、５０％以上である上記（７）に記載の内視鏡用測長具。
白色度が小さ過ぎると、発色部の良好な視認性が得られない。
【００２１】
【発明の実施の形態】
以下、本発明の内視鏡用測長具を添付図面に示す好適実施形態に基づいて詳細に説明する。
【００２２】
図１は、本発明の内視鏡用測長具の実施形態を示す部分断面斜視図、図２は、図１に示す内視鏡用測長具の先端部の部分縦断面図（測長部を開いた状態を示す）、図３は、図１に示す内視鏡用測長具の先端部の側面図（測長部を閉じた状態を示す）である。図４〜図６は、それぞれ、図１に示す内視鏡用測長具の使用方法を説明するための図である。なお、以下では、図１〜図３中、上側を「基端」、下側を「先端」と言う。
【００２３】
図１に示す内視鏡用測長具（内視鏡用メジャー）１は、内視鏡に挿通して使用されるものであり、内視鏡の処置具挿通チャンネルに挿通されるシース２と、シース２の基端に設けられたハブ３と、ハブ３およびシース２に挿通された操作用ワイヤ４と、操作用ワイヤ４の基端に設けられた把持部５とを有している。
【００２４】
シース２は、可撓性を有する長尺の部材（チューブ）で構成され、内視鏡内への挿通時には、内視鏡の湾曲状態に応じて湾曲する。
【００２５】
このシース２は、その外径が、好ましくは１．５〜３．０ｍｍ程度、より好ましくは１．７〜２．５ｍｍ程度とされ、その内径が、好ましくは１．４〜２．９ｍｍ程度とされる。
【００２６】
また、シース２の構成材料としては、特に限定されないが、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド、ポリイミド、ポリアミドイミド、ポリカーボネート、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン（ＰＴＦＥ）、テトラフルオロエチレン−パーフルオロアルコキシビニルエーテル共重合体（ＰＦＡ）、テトラフルオロエチレン−ヘキサフルオロプロピレン共重合体（ＦＥＰ）、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、天然ゴム（ＮＲ）、イソプレンゴム（ＩＲ）、ブタジエンゴム（ＢＲ、１，２−ＢＲ）、スチレン−ブタジエンゴム（ＳＢＲ）等のブタジエン系ゴム、クロロプレンゴム（ＣＲ）、ブタジエン−アクリロニトリルゴム（ＮＢＲ）等のジエン系特殊ゴム、ブチルゴム（ＩＩＲ）、エチレン−プロピレンゴム（ＥＰＭ、ＥＰＤＭ）、アクリル系ゴム（ＡＣＭ、ＡＮＭ）、ハロゲン化ブチルゴム（Ｘ−ＩＩＲ）等のオレフィン系ゴム、ウレタンゴム（ＡＵ、ＥＵ）等のウレタン系ゴム、ヒドリンゴム（ＣＯ、ＥＣＯ、ＧＣＯ、ＥＧＣＯ）等のエーテル系ゴム、多硫化ゴム（Ｔ）等のポリスルフィド系ゴム、シリコーンゴム（Ｑ）、フッ素ゴム（ＦＫＭ、ＦＺ）、塩素化ポリエチレン（ＣＭ）等の各種ゴムまたはこれらを主とする共重合体、ブレンド体、ポリマーアロイ等が挙げられ、これらのうちの１種または２種以上を組み合わせて用いることができる。
【００２７】
これらの中でも、シース２の構成材料としては、特に、ポリテトラフルオロエチレン（ＰＴＦＥ）、テトラフルオロエチレン−パーフルオロアルコキシビニルエーテル共重合体（ＰＦＡ）、テトラフルオロエチレン−ヘキサフルオロプロピレン共重合体（ＦＥＰ）等であるのが好ましい。これらのものは、耐薬品性に優れるため、内視鏡用測長具１へ繰り返し施される洗浄、消毒、滅菌処理に対する耐久性を向上させることができる。
【００２８】
このシース２は、本体部（長尺部）２１と、この本体部２１の先端部に設けられ、外表面の長手方向に沿って目盛り２２１が形成された測長部２２とを有し、これらが一体的に形成されている。目盛り２２１により、径内視鏡的に、体腔内の所定部位（患部等）の寸法を計測することができる。
【００２９】
また、測長部２２の先端側には、図３に示すように、シース２の長手方向とほぼ平行に、複数（本実施形態では、４本）の切り込み（溝）２２２が形成されている。各切り込み２２２は、ほぼ等しい長さとされ、シース２の周方向に沿ってほぼ９０°で等間隔に設けられている。これにより、各切り込み２２２同士の間には、それぞれ、短冊片２２３が複数（４つ）形成されている。
【００３０】
各短冊片２２３の先端および基端には、それぞれ、谷折りの折り目２２３ａ、２２３ｂが形成され、また、折り目２２３ａおよび折り目２２３ｂとの中間部には、山折りの折り目２２３ｃが形成されている。これにより、各短冊片２２３は、その長手方向の中央部が、中心軸から離間する方向に変形し得るように、すなわち、シース２の外周面より外側に突出するようになっている。
【００３１】
そして、折り目２２３ｃと折り目２２３ａとの間（先端側短冊片２２５）の長さ（図３中、長さＢ）より、折り目２２３ｃと折り目２２３ｂとの間（基端側短冊片２２４）の長さ（図３中、長さＡ）の方が長く設定されている。
【００３２】
シース２内には、可撓性（柔軟性）を有する操作用ワイヤ４が、シース２の長手方向（軸線方向）に進退自在に挿通配置されている。そして、図２に示すように、操作用ワイヤ４の先端に取り付けられた係合チップ４１が、シース２の先端に取り付けられた係合部材２３に係合し、これにより、操作用ワイヤ４の先端がシース２の先端に固定されている。
【００３３】
シース２の基端には、ハブ３が固着（固定）されており、操作用ワイヤ４の基端に取り付けられた把持部５が、ハブ３に対して係脱自在となっている。
【００３４】
この把持部５をハブ３に係合させた状態、すなわち、操作用ワイヤ４をシース２に対して最も押し込んだ状態では、各短冊片２２３は縮径し、シース２は、その全体において外径がほぼ一定となっている。一方、把持部５のハブ３に対する係合状態を解除し、操作用ワイヤ４をシース２に対して手元（基端）側に牽引すると、各短冊片２２３がシース２の外周面より外側に突出する。なお、前述のように先端側短冊片２２５の長さＢより基端側短冊片２２４の長さＡの方が長いので、操作用ワイヤ４をシース２に対して手元側へ牽引すると、図２に示すように、各短冊片２２３は、シース２の中心軸に対するほぼ垂直な方向より前方に向かって反った状態で、シース２の外周面より外側に突出する。
【００３５】
また、本実施形態では、操作用ワイヤ４をシース２に対して最も基端側に牽引すると、各短冊片２２３の突出端（折り目２２３ｃ付近）がシース２の先端より、先端側またはほぼ同面に位置するように、基端側短冊片２２４と先端側短冊片２２５の長さが設定されている。
【００３６】
なお、本実施形態では、測長部２２と本体部２１とが一体的に形成されているが、これらは、別体を接続（接合）するようにしてもよい。
【００３７】
シース２は、発色剤を含有しており、その外表面の所定部位には、この発色剤の発色による発色部で構成される目盛り（視認マーカ）２２１が設けられている。
【００３８】
本実施形態では、図１に示すように、幅が１〜１０ｍｍの目盛り２２１が、シース２の長手方向に沿って、１ｃｍ間隔（ピッチ）で設けられている。なお、目盛り２２１の間隔は、任意に設定可能である。
【００３９】
本発明では、発色剤として、ＴｉＮｘＯｙ（ただし、０．１≦ｘ≦１．０、０≦ｙ≦１．９）が用いられる。ここで、ＴｉＮｘＯｙにおいて、ｘが０．１未満のものは、発色が良好に起こらないおそれがあり、１．０を超えるＮを含有することは困難である。一方、ＴｉＮｘＯｙにおいて、ｙが１．９を超えるものは、良好な色調が得られない。
【００４０】
また、ＴｉＮｘＯｙにおいて、Ｏ／Ｎ重量比は０．２〜８程度であるのが好ましく、０．３〜７程度であるのがより好ましい。
【００４１】
この発色剤は、例えば、粒子状、顆粒状、ペレット状、鱗片状等のいかなるものであってもよいが、特に、粒子状のものであるのが好ましい。これにより、発色剤をシース２（シース２の構成材料）中へより均一に混合（分散）させることができる。
【００４２】
粒子状の発色剤を用いる場合、その平均粒径は、特に限定されないが、例えば、１０μｍ以下であるのが好ましく、１μｍ以下であるのがより好ましく、０．１〜１μｍ程度であるのがさらに好ましい。これにより、発色剤のシース２中への分散状態をより均一なものとすることができる。
【００４３】
また、シース２中の発色剤の含有量は、樹脂材料の組成や特性（特に色調等）にもよるが、過不足なく良好な発色を生じるためには、シース２全体に対して０．０１〜１０重量％程度であるのが好ましく、０．０１〜１重量％程度であるのがより好ましい。発色剤の含有量が少な過ぎると、発色部（目盛り２２１）の白色度が低くなり、不明瞭となる場合がある。一方、発色剤の含有量を前記上限値を超えて多くしても、それ以上の効果の増大が見られないばかりか、シース２（シース２の構成材料）中への混合が困難となる場合がある。本発明では、このような発色剤の含有量により、レーザ光の照射後の色調や発色強度を調整することができる。
【００４４】
シース２中における発色剤は、均一に分散されているのが好ましいが、例えば、シース２の外表面側に偏在（すなわち、外表面付近に存在）していてもよく、また、測長部２２、特に、発色部（目盛り２２１）を設ける部分およびその近傍にのみ存在するようにしてもよい。
【００４５】
また、他の構成材料の組成（含有成分の配合比）も、シース２全体にわたって、均一なものであってもよいし、各部位で異なるものであってもよい。例えば、含有成分の配合比が厚さ方向に順次変化するもの（傾斜材料）等であってもよい。
【００４６】
なお、シース２の構成材料中には、必要に応じて、着色剤が添加（混合）されていてもよい。
【００４７】
着色剤としては、例えば、ニトロソ染料、ニトロ染料、アゾ顔料、スチルベンアゾ顔料、ケトイミン染料、トリフェニルメタン染料、キサンテン染料、アクリジン染料、キノリン染料、メチン染料、チアゾール染料、インダミン染料、アジン染料、オキサジン染料、チアジン染料、硫化染料、アミノケトン染料、アントラキノン染料、インジゴイド染料、キノフタロン、アンスラピリドンのような各種染料、アゾ系、ジスアゾ系、フタロシアニン系、キナクリドン系、ペリレン系、ペリノン系、ジオキサジン系、アンスラキノン系、イソインドリノン系のような各種有機顔料、硫酸鉛、チタンイエロー、酸化鉄系顔料、群青、コバルトブルー、酸化クロムグリーン、スピネルグリーン、ジンクイエロー、クロムバーミリオン、クロムイエロー、クロムグリーン、カドミウムイエロー、カドミウムレッド、炭素粉末、酸化亜鉛、酸化チタンのような無機顔料等が挙げられ、これらのうちの１種または２種以上を組み合わせて用いることができる。
【００４８】
シース２の構成材料中に着色剤を添加する場合、その添加量（含有量）は、特に限定されないが、樹脂材料１００重量部に対して、０．００１〜１重量部であるのが好ましく、０．０１〜０．１重量部であるのがより好ましい。着色剤の添加量が少な過ぎると、着色剤の種類等によっては、着色剤の添加による効果が発揮されない場合があり、一方、着色剤の添加量が多過ぎると、樹脂材料の種類等によっては、レーザ光の照射によりシース２が蝕刻される場合がある。
【００４９】
さらに、シース２の構成材料中には、必要に応じて、その他の添加剤が添加（混合）されていてもよい。
【００５０】
この添加剤としては、例えば、無機充填材、滑剤、可塑剤、各種安定剤（酸化防止剤、光安定剤、帯電防止剤、ブロッキング防止剤）、離型剤、難燃剤、カップリング剤、Ｘ線造影剤等が挙げられる。
【００５１】
無機充填材としては、例えば、二酸化珪素、雲母類、カオリン類、高炉スラグ、珪砂、珪醸土、タルク等の珪素化合物、炭酸カルシウム、アルミナ、ガラス繊維、ワラストナイト、ガラスフレーク、ミルドファイバー、硬化亜鉛ウィスカー、チタン酸カリウムウィスカー等が挙げられる。
【００５２】
滑剤としては、例えば、スチアリン酸、ベヘン酸またはそれらのエステルや塩、カルナウバワックス、ポリエチレンワックス等のワックス類、各種界面活性剤等が挙げられる。
【００５３】
また、可塑剤としては、例えば、フタル酸エステル、リン酸エステル、セパシン酸エステル等が挙げられる。
【００５４】
また、目盛り２２１に代わり、または、目盛り２２１と組み合わせて、他の形状の視認マーカ（発色部）を設けることもできる。他の形状（パターン）の視認マーカとしては、例えは、水玉模様、格子模様、網目模様、数字、文字、記号等の視認できるものであればいかなるものでもよい。これらは、異なるパターンを２種類以上組み合わせるようにしてもよい。
【００５５】
次に、目盛り（発色部）２２１の形成方法について説明する。
目盛り２２１は、発色剤を含有するシース２の外表面の所定部位にレーザ光を照射し、そのエネルギによって発色剤が発色することにより形成される。
【００５６】
照射するレーザ光は、例えば炭酸ガスレーザ、Ｈｅ−Ｎｅレーザ、ルビーレーザ、半導体レーザ、アルゴンレーザ、エキシマレーザ、ＹＡＧレーザが挙げられる。
【００５７】
これらの中でも、ＹＡＧレーザは、波長が１．０６μｍであり、シース２の主材料である樹脂材料にエネルギが実質的に吸収されない。このため、樹脂材料の燃焼や気化が起こり難く、蝕刻を生じ難いので好ましい。
【００５８】
レーザ照射装置は、特に限定されず、公知のいずれのものを用いてもよく、例えばスキャニングタイプ、ドットタイプ、マスクタイプのものを用いることができる。
【００５９】
また、レーザ光の発振形態は、連続発振であっても、パルス発振のいずれであってもよい。
【００６０】
このようなレーザ光を照射する前には、シース２の外表面の色彩は、ＴｉＮｘＯｙ（黒色）により黒色または暗色を呈している。レーザ光をシース２の外表面に照射すると、ＴｉＮｘＯｙ（黒色）が高温酸化反応によりＴｉＯ２（白色）に変化する。これにより、目盛り２２１（発色部）の色彩は、白色または明色を呈する。このように、発色剤としてＴｉＮｘＯｙを用いることにより、測長部２２において、目盛り２２１（発色部）とそれ以外の部分との間に、極めて高い明度の差（コントラスト）を得ることができる。
【００６１】
この目盛り２２１（発色部）の白色度（Ｌ値）は、５０％以上であるのが好ましく、６０％以上であるのがより好ましい。白色度が小さ過ぎると、目盛り２２１の良好な視認性が得られない。
【００６２】
また、シース２の構成材料中に、前述したような着色剤を添加（混合）しておくことにより、シース２（測長部２２）において、目盛り２２１とそれ以外の部分とのコントラストをより高めることができる。
【００６３】
以上説明したように、目盛り２２１は、レーザ光の照射により発色剤が発色して形成されたものであるため、それ自体、剥離、消失、退色等が生じ難い。また、形成される目盛り２２１は、シース２（測長部２２）の外表面において凹状とならないため、内視鏡用測長具１の消毒や滅菌処理等に際して、薬液が目盛り２２１の部分に残存し難く、シース２（測長部２２）の劣化を防止または抑制することができる。
【００６４】
また、本発明によれば、目盛り２２１を印刷によりシース２の外表面に形成する場合に必要となるインクの乾燥工程が不要であり、目盛り２２１を短時間に形成することができるという利点も有する。
【００６５】
また、目盛り２２１を構成するＴｉＯ２は、Ｘ線を透過しない性質を有しており、内視鏡用測長具１のＸ線透視下での操作性も向上する。
【００６６】
なお、本実施形態では、シース２は、単層のものであったが、本発明では、シース２は、その長手方向の一部または全部が、複数の層の積層体で構成されるものであってもよい。この場合、少なくとも最外層を、本実施形態のシース２と同様の構成とすればよい。
【００６７】
次に、内視鏡用測長具１の使用方法（作用）の一例について説明する。
内視鏡の処置具挿通チャンネルに、内視鏡用測長具１を挿入する際には、把持部５をハブ３に係合させ、各短冊片２２３が縮径した状態となるようにしておく。これにより、内視鏡用測長具１を内視鏡５０の処置具挿通チャンネル５１内に容易に挿入することができる。
【００６８】
そして、体腔内の所定部位（患部等）の測定を行う際には、各短冊片２２３が内視鏡５０の先端から突出した状態から、把持部５をハブ３から取り外して、シース２に対して手元（基端）側へ牽引する。これにより、図１に示すように、各短冊片２２３がほぼ十字状に、シース２の外周面より外側に突出する。
【００６９】
図４は、内視鏡５０の処置具挿通チャンネル５１から突出した各短冊片２２３を、体腔内の患部１００に押し当てている状態を示している。この状態では、各短冊片２２３の突出端（折り目２２３ｃ付近）がシース２の先端より、先端側またはほぼ同面に位置するので、各短冊片２２３の突出端を、患部１００から浮き上がらないように患部１００の粘膜面に密着させることができる。
【００７０】
したがって、内視鏡５０の観察窓５２からの観察により、基端側短冊片２２４に形成された目盛り２２１と患部１００との間に視差が発生せず（または、発生しても極めて小さく）、患部１００の寸法を正確に計測することができる。なお、各短冊片２２３の突出端が、シース２の先端より先端側に位置すれば、患部１００が斜面にある場合等でも同様の効果が得られる。
【００７１】
また、図５に示すように、測長部２２の基端側を患部１００に沿わせることにより、患部１００の測長を行うこともでき、図６に示すように、各短冊片２２３を縮径した状態では、測長部２２全体を用いて患部１００の測長を行うこともできる。
【００７２】
以上、本発明の内視鏡用測長具を図示の実施形態について説明したが、本発明は、これに限定されるものではない。
【００７３】
また、測長部の少なくとも外表面付近は、アルコキシシランまたはその加水分解物のようなシリコン化合物中に発色剤を含む材料で構成することもできる。
【００７４】
【実施例】
次に、具体的実施例について説明する。
【００７５】
（実施例１）
ＴｉＮ０．３Ｏ１．３（発色剤）を含有するポリテトラフルオロエチレン（ダイキン工業（株）社製）を用いて、チューブ（平均厚さ０．４ｍｍ、全長２０００ｍｍ）を作製した。
【００７６】
なお、ＴｉＮ０．３Ｏ１．３には、平均粒径０．４μｍの粒子を用いた。また、チューブにおけるＴｉＮ０．３Ｏ１．３の含有量は、０．１重量％とした。
【００７７】
次に、チューブの先端部に、その周方向に沿って９０°間隔で、長さ５ｍｍの溝を４本形成した。
【００７８】
次に、ＹＡＧレーザを照射して、目盛りを形成した。これにより、測長部を形成し、図１に示すようなシースを得た。このシースを用いて、内視鏡用測長具を製造した。
【００７９】
（実施例２〜６）
発色剤の条件、シースの構成材料の種類を、表１に示すように変更した以外は、前記実施例１と同様にして内視鏡用測長具を製造した。
【００８０】
（比較例１）
発色剤を含有しないポリテトラフルオロエチレン（ダイキン工業（株）社製）を用いて、チューブ（平均厚さ０．４ｍｍ、全長２０００ｍｍ）を作製した。
【００８１】
次に、チューブの先端部に、その周方向に沿って９０°間隔で、長さ５ｍｍの溝を４本形成した。
【００８２】
次に、チューブの外表面にフッ素系塗料（インク）を印刷することにより目盛りを形成した。これにより、測長部を形成し、シースを得た。このシースを用いて、内視鏡用測長具を製造した。
【００８３】
（比較例２）
発色剤を含有しないポリテトラフルオロエチレン（ダイキン工業（株）社製）を用いて、チューブ（平均厚さ０．４ｍｍ、全長２０００ｍｍ）を作製した。
【００８４】
次に、チューブの先端部に、その周方向に沿って９０°間隔で、長さ５ｍｍの溝を４本形成した。
【００８５】
次に、チューブの外表面にＹＡＧレーザを用いてレーザ加工することにより凹部による目盛りを形成した。これにより、測長部を形成し、シースを得た。このシースを用いて、内視鏡用測長具を製造した。
【００８６】
［評価］
各実施例１〜６および比較例１、２で製造した内視鏡用測長具に対して、それぞれ、以下の評価試験Ｉ〜IIIを行った。
【００８７】
［評価試験Ｉ（白色度評価）］
各実施例１〜６および比較例１、２で製造した内視鏡用測長具について、それぞれ、目盛り部分の白色度（Ｌ値）を、白色度計（日本電色工業（株）社製、ＮＷ−１）により測定し、以下の２段階の基準に従って評価した。
【００８８】
○：５０％以上
×：５０％未満
【００８９】
［評価試験II（視認性評価）］
各実施例１〜６および比較例１、２で製造した内視鏡用測長具について、それぞれ、目盛りを目視にて確認し、その視認性を以下の４段階の基準に従って評価した。
【００９０】
◎：極めて良好
○：良好
△：やや不良
×：不良
【００９１】
［評価試験III（耐久性評価）］
各実施例１〜６および比較例１、２で製造した内視鏡用測長具を、それぞれ、酵素系洗浄剤で洗浄後、高圧蒸気滅菌（条件：１３２℃／５分）を行う処理を５０サイクル行った。５０サイクル終了後、目盛り付近を目視にて確認し、以下の４段階の基準に従って評価した。
【００９２】
◎：目盛りは鮮明な状態を保ち、測長部の劣化も認められず
○：目盛りが若干不鮮明となるが、測長部の劣化は認められず
△：目盛りが不鮮明となり、目盛り付近の測長部に荒れが認められる
×：目盛りが全く確認できず、目盛り付近の測長部の荒れが目立つ
【００９３】
これらの評価試験Ｉ〜IIIの結果を、発色剤の条件およびシースの構成材料の種類とともに、表１に示す。
【００９４】
【表１】
2004195031.tif 000003
【００９５】
表１に示すように、各実施例１〜６で製造した内視鏡用測長具では、いずれも、目盛りの白色度（Ｌ値）が高く、視認性も極めて良好であり、かつ、評価試験IIIにおいて５０サイクル終了後においても、目盛りの鮮明な状態が維持されていた。
【００９６】
これに対し、比較例１で製造した内視鏡用測長具では、製造直後では、目盛りの白色度（Ｌ値）が高く、視認性も極めて良好であったが、耐久性に劣り、評価試験IIIにおいて５０サイクル終了後には、目盛りが剥離してしまった。
【００９７】
また、比較例２で製造した内視鏡用測長具では、目盛りの白色度（Ｌ値）が低く、視認性も不良であり、また、耐久性に劣り、評価試験IIIにおいて５０サイクル終了後には、目盛り付近の外皮に荒れが目立った。
【００９８】
【発明の効果】
以上述べたように、本発明によれば、発色部とそれ以外の部分との間に極めて高い明度の差が得られ、視認性に優れる。また、発色部の剥離、消失、退色等や、その形成に起因した外表面の発色部付近の劣化が生じ難い。
【図面の簡単な説明】
【図１】本発明の内視鏡用測長具の実施形態を示す部分断面側面図である。
【図２】図１に示す内視鏡用測長具の先端部の部分縦断面図（測長部を開いた状態を示す）である。
【図３】図１に示す内視鏡用測長具の先端部の側面図（測長部を閉じた状態を示す）である。
【図４】図１に示す内視鏡用測長具の使用方法を説明するための図である。
【図５】図１に示す内視鏡用測長具の使用方法を説明するための図である。
【図６】図１に示す内視鏡用測長具の使用方法を説明するための図である。
【符号の説明】
１            内視鏡用測長具
２            シース
２１          本体部
２２          測長部
２２１        目盛り
２２２        切り込み
２２３        短冊片
２２３ａ      折り目
２２３ｂ      折り目
２２３ｃ      折り目
２２４        基端側短冊片
２２５        先端側短冊片
２３          係合部材
３            ハブ
４            操作用ワイヤ
４１          係合チップ
５            把持部
５０          内視鏡
５１          処置具挿通チャンネル
５２          観察窓
１００        患部
【図１】
2004195031.tif 000004
【図２】
2004195031.tif 000005
【図３】
2004195031.tif 000006
【図４】
2004195031.tif 000007
【図５】
2004195031.tif 000008
【図６】
2004195031.tif 000009